"Aセルロースエステル、Bスチレン系樹脂及びC二酸化チタンを含有する樹脂組成物であって、A成分とB成分の含有量が、A成分95~50質量で、B成分50~5質量であり、C成分の含有量が、A成分とB成分の合計量100質量部に対して0.1~10質量部であり、A成分とB成分の相溶化剤を含有していない樹脂組成物。さらにD滑剤を含有する請求項1記載の樹脂組成物。さらにEリン酸エステルを含有する請求項1又は2記載の樹脂組成物。さらにF酸化防止剤を含有する請求項1~3のいずれか1項記載の樹脂組成物。A成分のセルロースエステルが、セルロースアセテート、セルロースアセテートプロピオネート、セルロースアセテートブチレートから選ばれるものである請求項1~4のいずれか1項記載の樹脂組成物。B成分のスチレン系樹脂が、ABS樹脂及び/又はAS樹脂である請求項1~5のいずれか1項記載の樹脂組成物。本発明は、セルロースエステルをベースとする樹脂組成物であって、二酸化チタンを特定量含有させることによって、成形時に加えられる熱履歴による変色が抑制される樹脂組成物を提供することを課題とする。本発明は、課題の解決手段として、Aセルロースエステル、Bスチレン系樹脂及びC二酸化チタンを含有する樹脂組成物であって、A成分とB成分の含有量が、A成分95~50質量で、B成分50~5質量であり、C成分の含有量が、A成分とB成分の合計量100質量部に対して0.1~10質量部であり、A成分とB成分の相溶化剤を含有していない樹脂組成物を提供する。本発明の樹脂組成物は、C成分である二酸化チタンを所定量含有していることによる隠蔽効果によって、成形時に加えられる熱履歴によって得られた成形体の着色が抑制される目立たなくなる。<A成分>A成分のセルロースエステルは、セルロースアセテート、セルロースアセテートプロピオネート、セルロースアセテートブチレート、セルロースアセテートメチレート、セルロースアセテートヒドロキシエチレート、セルロースアセテートヒドロキシプロピオレート、セルロースブチレートヒドロキシポロピレート、セルロースジアセテート等から選ばれるものを挙げることができる。これらの中でもセルロースアセテートCA、セルロースアセテートプロピオネートCAP、セルロースアセテートブチレートCABが好ましい。A成分のセルロースエステルは、流動性の改善や成形体の機械的強度を高める観点から、セルロースエステル100質量部に対して5~25質量部の可塑剤を含むものでもよい。可塑剤としては、フタル酸エステルを除いたアジペート系可塑剤、ポリエステル系可塑剤が好ましい。セルロースエステルの重量平均分子量は、流動性加工性を維持する観点から、10000~100000の範囲であることが好ましく、15000~80000の範囲であることがより好ましい。重量平均分子量は、ゲルパーミエーションクロマトグラフィー装置島津製作所製のProminenceGPC型を用い、測定カラムとしてShim-packGPC-80Mを用いて測定することができる。<B成分>B成分のスチレン系樹脂は、構成単位としてスチレン単位を含むものであり、PS樹脂ポリスチレンホモポリマーのほか、共重合体を挙げることができる。共重合体としては、ABSアクリトニトリル-ブタジエン-スチレン樹脂、ASアクリトニトリル-スチレン樹脂、ASAアクリトニトリル-スチレン-アクリルゴム樹脂、AESアクリロニトリル-エチレンプロピレンゴム-スチレン樹脂、ACSアクリロニトリル-塩素化ポリエチレン-スチレン樹脂、HIPS樹脂耐衝撃性ポリスチレン、MSメチルメタクリレート-スチレン樹脂、MBSメチルメタクリレート-ブタジエン-スチレン樹脂、MABSメチルメタクリレート-アクリロニトリル-ブタジエン-スチレン樹脂、SBスチレン-ブタジエン樹脂、SBSスチレン-ブタジエン-スチレン樹脂、SEBS樹脂スチレン-エチレン/ブチレン-スチレン、SISスチレン-イソプレン-スチレン樹脂、SIBSスチレン-イソプレン/ブタジエン-スチレン樹脂、Sスチレン-エチレン/プロピレン-スチレン樹脂等から選ばれるものを挙げることができ、これらを併用することもできる。B成分のスチレン系樹脂としては、ABS樹脂、AS樹脂又はこれらの組み合わせが好ましい。ABS樹脂を使用するときは、耐衝撃性の観点から、ゴム含有量が5~60質量のものが好ましく、10~60質量であるものが好ましい。AS樹脂を使用するときは、成形性の観点から、メルトフローレートは10~200g10minのものが好ましく、15~200g10minのものがより好ましい。ABS樹脂とAS樹脂を併用することで、ゴム含有量とメルトフローレートを上記した範囲内になるように調整することもできる。樹脂組成物中におけるA成分とB成分の含有量は、A成分とB成分の合計量中、A成分は50~95質量、好ましくは70~95質量、より好ましくは80~95質量であり、B成分は50~5質量、好ましくは30~5質量、より好ましくは20~5質量である。A成分の含有量が50質量未満であるとき、B成分の含有量が50質量を超えるときには、本発明の課題を解決することができない。<C成分>C成分の二酸化チタンは、樹脂成分として特定割合のA成分とB成分を含有する本発明の樹脂組成物を成形して成形体を得るとき、成形時に加えられる熱履歴による成形体の変色を隠蔽することで変色を抑制する効果隠蔽効果を付与するための成分である。二酸化チタンは、ルチル形又はアナターゼ形等の結晶形を持つものがあるが、いずれの結晶形のものでもよい。上記した隠蔽効果を発揮するためには、平均粒子径0.01~3μmの範囲が好ましく、0.01~1μmの範囲がより好ましい。平均粒子径は、電子顕微鏡により測定することができる。二酸化チタンは、必要に応じて、酸化アルミニウム、酸化珪素、酸化亜鉛、酸化ジルコニウム、ポリオール、シランカップリング剤等で表面処理されていてもよい。樹脂組成物中のC成分の二酸化チタンの含有量は、A及びB成分の合計量100質量部中、0.1~10質量部であり、好ましくは0.3~5質量部、より好ましくは0.5~3質量部である。本発明の樹脂組成物は、さらにD成分の滑剤を含有することができる。D成分の滑剤としては、高級脂肪酸又はそのエステルやアミド等の誘導体、オレフィンワックス、流動パラフィンを挙げることができ、例えば、特開2000-212451号公報の段落番号0017~0022に記載のもの但し、0019、0020に記載の高級脂肪酸の塩は除くを使用することができる。樹脂組成物中のD成分の滑剤の含有量は、A及びB成分の合計量100質量部中、0.01~3質量部であり、好ましくは0.1~2質量部である。本発明の樹脂組成物は、さらに難燃剤としてE成分のリン酸エステルを含有することができる。E成分のリン酸エステルは、難燃剤として公知のものを使用することができ、例えば、大八化学社製のPX-200、202、CR-741、CR-733S、TPPトリフェニルホスフェイト等を使用することができる。樹脂組成物中のE成分のリン酸エステルの含有量は、A及びB成分の合計量100質量部中、5~40質量部であり、好ましくは10~40質量部、より好ましくは10~30質量部である。本発明の樹脂組成物は、さらにF成分の酸化防止剤を含有することができる。F成分の酸化防止剤としては、樹脂用の酸化防止剤として公知のリン系酸化防止剤、イオウ系酸化防止剤、フェノール系酸化防止剤例えば、ホスファイト系酸化防止剤やチオエーテル系酸化防止剤などの特開平7-76640号公報の段落番号0015~0025に記載されているものやトリス2,4-ジ-t-ブチルフェニルホスファイト、トリスイソデシルホスファイト等のアリルホスファイトやアルキルホスファイト、アミン系酸化防止剤等を挙げることができるが、リン系酸化防止剤とイオウ系酸化防止剤が好ましい。樹脂組成物中のF成分の酸化防止剤の含有量は、A及びB成分の合計量100質量部中、0.01~3質量部であり、好ましくは0.01~1質量部である。本発明の樹脂組成物は、用途に応じて、慣用の添加剤、無機充填剤、安定化剤紫外線吸収剤、熱安定剤、耐光安定剤等、着色剤染料、二酸化チタンを除く顔料等、難燃剤、帯電防止剤、離型剤、アンチブロッキング剤、分散剤、流動化剤、ドリッピング防止剤、抗菌剤等を含有することができる。本発明の樹脂組成物は、上記したA、B、C成分と必要に応じて含まれる他の成分を含有するものであるが、A成分とB成分の相溶化剤は含有していない。本発明の樹脂組成物は、二軸押出機、ヘンシェルミキサー、バンバリーミキサー、単軸スクリュー押出機、多軸スクリュー押出機、ニーダー等を用いて製造することができる。実施例及び比較例表1に示す成分を混合して実施例及び比較例の組成物を得た。得られた組成物について、表1に示す各評価を行った。表1に示した成分の詳細は以下のとおり。A成分セルロースアセテートプロピオネート:CAP48220イーストマンケミカル製置換度プロピオニル26、置換度アセチル01B成分スチレン系樹脂1:ABS樹脂、STAN比7426、ゴム量15、MFR19g10minスチレン系樹脂2:ABS樹脂、STAN比7426、ゴム量16、MFR45g10minスチレン系樹脂3:ABS樹脂、STAN比7327、ゴム量40、MFR1g10minスチレン系樹脂4:AS樹脂、STAN比7624、MFR32g10minここで、STはスチレン、ANはアクリロニトリルを示し、MFRの試験条件は220°C10kgである。C成分二酸化チタン:RFC590E三協化学製D成分滑剤1:アルフローH50S日本油脂製、エチレンビスステアリン酸アミド滑剤2:ハイコールK350カネダ製、流動パラフィンE成分リン酸エステル:PX200大八化学製、芳香族縮合リン酸エステルF成分酸化防止剤1:アデカスタブPEP8ADEKA製、サイクリックネオペンタンテトライルビス酸化防止剤2:イルガホス168BASFジャパン、トリス2,4-ジ-t-ブチルフェニルホスファイト難燃性UL94規格に基づく垂直燃焼試験を行い、15mmの厚さを持つ成形品を使用し、評価した。引張強さ及び引張伸びISO527に準拠して、50mmminの速度で引張試験を行い、引張り強さおよび引張伸び引張破壊時呼びひずみを測定した。シャルピー衝撃強さISO1791eAに準拠して測定した。荷重たわみ温度ISO75に準拠して、180MPaの曲げ応力で測定した。メルトフローレートISO1133に準拠して、測定した。成形時の滞留変色三菱重工製265100MS2成形機を用い、シリンダー温度220°Cで90mm×50mm×3mmの試験片1を作製した。さらに、同じ成形機内のシリンダー内にて、220°Cで10分間滞留保持させたほかは試験片1と同様にして試験片2を作製した。試験片1と試験片2の色差ΔEから滞留保持220°Cで10分間の滞留保持の有無による色差ΔEを次の基準で判定した。色差ΔEが小さいほど、成形時の滞留変色熱による変色が小さいことを示す。色相変化の判定×:ΔE8以上△:ΔE3以上~8未満○:ΔE3未満"